FR 3099052 A1 20210129 FR 1908368 A 20190723 Description Titre de l'invention : Structures particulaires à base de nano- particules d'or, leurs procédés de préparation et leurs utilisations dans le traitement des tumeurs solides Domaine technique 100011 La présente invention relève du domaine de la chimie et de la formulation appliquées à la santé. Elle concerne notamment de nouvelles structures particulaires qui comprennent des nanoparticules d'or multifonctionnelles, et leurs utilisations pour la radio- thérapie, l'imagerie et la chimiothérapie dans le cadre du traitement du cancer. 100021 L'invention concerne également un procédé de préparation de ces nouvelles structures particulaires qui consiste notamment à encapsuler les nanoparticules d'or multifonctionnelles dans des particules de polymère biodégradable. Technique antérieure [0003] L'utilisation de nanoparticules d'or représente une stratégie prometteuse dans le diagnostic et le traitement du cancer (1), (2). La taille réduite des nanoparticules permet une exploration du vivant jusqu'au niveau cellulaire. Ces nanoparticules sont suffisamment volumineuses pour ne pas franchir les barrières biologiques des tissus sains et suffisamment petites pour franchir l'épithélium poreux des vaisseaux sanguins des tumeurs solides. Les nanoparticules d'or sont également attrayantes de par leurs propriétés intrinsèques. En effet, l'élément or est un métal noble par excellence, très peu sensible aux agressions chimiques extérieures, qui en outre présente une biocompatibilité adaptée aux applications médicales. Les nanoparticules d'or possèdent des propriétés optiques modulables dépendant de la taille, de la forme et de l'environnement. diélectrique. Cette propriété est beaucoup utilisée dans le cadre de la thérapie photo-thermique et de l'imagerie (3). De plus, l'or, en raison d'un numéro atomique élevé, est. caractérisé par une densité et une section efficace d'absorption des photons X et y très élevées. Cette propriété, indépendante de la taille, confère aux nanoparticules d'or un comportement d'agent de contraste pour la tomodensitométrie X et un effet radiosensibilisant exploitable pour la radiothérapie (4), (5). Enfin, les deux méthodes de synthèse principales décrites par Brust et Frcns sont relativement simples à mettre en oeuvre. La première consiste en une réduction d'un sel d'or par un réducteur fort en présence de ligands thiolés alors que la méthode de Frens mène à la formation de nanoparticules stabilisées par des ions citrates en utilisant le réducteur citrate de sodium sur le sel d'or (6), (7). La fonctionnalisation de ces nanoparticules d'or, qui peut être réalisée pendant ou après la synthèse, permet d'enrichir la palette des propriétés. Par un choix approprié 2 des constituants utilisés pour la synthèse de nanoparticules d'or multifonctionnelles, il est alors possible, malgré la taille réduite, d'intégrer au sein d'un même objet une activité thérapeutique et des fonctions d'imagerie. [0004] Le travail de thèse de G. Laurent (8) a montré que des nanoparticulcs d'or multifonc- tionnelles, à savoir des nanoparticulcs d'or recouvertes à leur surface de chélateurs macrocycIiques capables de complexer des éléments d'intérêt pour l'imagerie médicale (GcP pour l'IRM, Hiln3k pour la TEMP et MCu2t pour la TEP), présentent un fort potentiel pour la radiothérapie guidée par imagerie. Ces nanoparticulcs d'or ainsi fonctionnalisées présentent en effet le potentiel d'agent de contraste multimodal (IRM, imagerie nucléaire) et d'agent radiosensihilisant. Une fois injectées par voie intraveineuse, ces nanoparticules ont présenté un effet thérapeutique significatif suite à leur activation par un rayonnement X. Par ailleurs, le suivi de la hiodistrihution de ces nanoparticules a pu être réalisé par IRM, SPECT et tomodensitométrie X. Les nanoparticulcs d'or multifonctionnelles, de par leurs propriétés optiques et radiosensibilisantes, représentent donc une approche extrêmement intéressante pour le diagnostic et le traitement des tumeurs. Cependant, malgré ces résultats prometteurs, le temps de demi-vie plasmatique de ces nanoparticulcs d'or multifonctionnelles demeure très faible, freinant ainsi leur accumulation dans les zones tumorales (taux d'accumulation d'environ 2%). L'élimination trop rapide des nanoparticules (clairance rénale) peut s'expliquer par leur petite taille (diamètre hydrodynamique d'environ 6 à 7 nm) qui est néanmoins primordiale pour pouvoir être éliminées par voie rénale. [0005] 11 a ainsi été proposé d'augmenter le diamètre hydrodynamique (les nanoparticules d'or afin de limiter le problème de la clairance rénale trop rapide. Cependant, une telle approche réduit considérablement les propriétés radiosensibilisantes des nanoparticules ainsi que leur élimination de l'organisme par voie rénale (9), (10). [0006] Les Inventeurs de la présente invention ont alors imaginé encapsuler les nano- particules d'or multifonctionnelles dans des particules de polymère biodégradable plus grosses, qui circuleraient plus longtemps clans le sang et auraient donc plus d'opportunités de s'accumuler dans la tumeur, tout en gardant l'élimination rénale des nano-objets. [0007] Des approches pour encapsuler des nanoparticules d'or dans des particules de polymère biodégradable ont déjà été décrites dans la littérature. On pourra ainsi citer l'encapsulation par simple émulsion huile-dans-eau ou par double émulsion eaudans-huile-dans-eau décrite dans Wang Y et al (11) ou encore la synthèse des nanoparticules d'or in situ, à savoir directement à l'intérieur des particules polymériques, décrite dans Luque-Michel et al (12). Cependant ces méthodes souffrent d'un faible rendement d'encapsulation et/ou 3 mènent à des particules de taille trop importante, à savoir de l'ordre du micromètre, et souffrent également d'un manque (l'homogénéité en taille (particules polydisperses). De plus, les particules d'or généralement encapsulées sont « nues » (à savoir non fonctionnalisées) ce qui entraîne un manque de stabilité colloïdale en milieu physiologique et un problème d'élimination lors de la dégradation de la particule polymérique, in vivo Résumé [0008] Un des buts de la présente invention est de développer de nouvelles structures parti- culaires qui comprennent les nanoparticules d'or multifonctionnelles, et qui présentent un temps de demi-vie plasmatique suffisamment long (à savoir de 15 minutes à 120 minutes) afin d'améliorer leur accumulation au niveau de la zone tumorale et de mieux exploiter le potentiel radioscnsihilisant des nanoparticulcs d'or multifonctionnelles. Un autre but dc l'invention est de développer de nouvelles structures particulaires qui sont des transporteurs biodégradables, qui présentent un temps de demi-vie plasmatique (temps de circulation dans le sang) suffisamment long afin d'exploiter pleinement le potentiel prometteur des nanoparticules d'or multifonctionncllcs pour la radiothérapie guidée par imagerie. Un autre but dc l'invention est de mettre au point de nouvelles structures particulaires qui, tout en présentant un temps de demi-vie plasmatique suffisamment long pour améliorer leur accumulation tumorale, se dégradent ensuite rapidement dans le sang et s'éliminent par voie rénale. [0009] Un autre but dc la présente invention est de mettre au point un procédé original de préparation de ces nouvelles structures particulaires, ledit procédé permettant d'cncapsulcr efficacement les nanoparticules d'or multifonctionncllcs dans des particules dc polymère biodégradable, à savoir avec un rendement d'encapsulation supérieur à 90%, proche de 100%, voire égal à 100%. Un autre but de l'invention est de mettre au point un procédé permettant de préparer des structures particulaires de l'ordre du nanomètre, à savoir qui présentent un diamètre allant de 50 à 200 nm, et qui présentent une distribution en taille étroite (à savoir qui présentent un faible indice de polydispersité). Un autre but de l'invention est de mettre au point un procédé permettant de préparer des structures particulaires telles que définies ci-dessus, avec une forte reproductibilité, aussi bien pour le taux de charge obtenu (taux d'encapsulation) que pour la taille des particules obtenues. [0010] Lors de leurs recherches concernant la synthèse de particules de polymère biodé- gradable encapsulant des nanoparticules d'or, les Inventeurs se sont notamment intéressés aux procédés basés sur la méthode de nanoprécipitation par déplacement de solvant (13). Ils ont ainsi découvert de manière surprenante que le procédé de préparation de telles structures particulaires pouvait être grandement amélioré par l'utilisation d'un polycation présentant une charge positive sur une large gamme de pH, à savoir une gamme de pH allant de 5 à 11. En effet, le polycation permet de piéger électrostatiquement les nanoparticules d'or multifonctionnelles, ce qui facilite et rend notamment possible leur encapsulation dans les particules de polymère biodégradable. [0011] La présente invention a plus particulièrement pour objet une structure particulaire ca- ractérisée en ce qu'elle comprend : a/ une particule de polymère biodégradable, des nanoparticules d'or recouvertes à leur surface de chélateurs macrocycliques complexant au moins un ion d'intérêt et/ou un radionucléide pour l'imagerie médicale, c/ un polycation présentant une charge positive sur une gamme de pH allant de 5 à 11, les nanoparticules d'or h/ étant encapsulées dans la particule de polymère a/ et/ou adsorbées à la surface de la particule de polymère a/. [0012] Le terme « nanoparticule » désigne un objet, peu importe la forme, dont au moins une de ses dimensions est comprise entre 1 et 100 nanometres. La structure particulaire de l'invention désigne notamment une particule de polymère biodégradable a/ à l'intérieur de laquelle sont encapsulées des nanoparticules d'or h/ et/ou à la surface de laquelle sont adsorbées des nanoparticules d'or b/. [0013] Concernant les nanoparticules d'or, les formes possibles peuvent être des sphères, des nanoshells (coeur-coquille), des nanobâtonnets. La forme sphérique constitue cependant une approximation. En effet, l'or cristallise dans un réseau cubique à faces centrées et forme ainsi un objet polyédrique pouvant être assimilé à une sphère. [0014] Selon l'invention, les nanoparticules d'or et les particules de polymère biodégradable sont de préférence de forme sphérique. De la même façon, la structure particulaire de l'invention est de préférence de forme sphérique. [0015] Les nanoparticules d'or des structures particulaires de l'invention, recouvertes à leur surface de chélateurs macrocycliques complexant au moins un ion d'intérêt et/ou un radionucléide pour l'imagerie médicale, peuvent encore être dénommées indifféremment nanoparticules d'or « fonctionnelles » (par opposition à nanoparticules d'or « nues »), multifonctionnelles », « fonctionnalisées », nanoparticules d'or fonctionnalisées radiosensibilisantes etc. Elles pourront simplement être désignées dans ce qui suit par nanoparticules d'or b/. De telles nanoparticules d'or b/ sont donc composées d'un coeur d'or entouré ou recouvert d'une couche organique constituée de chélateurs macrocycliques complexant des ions d'intérêt et/ou radionucléides. [0016] Le rôle essentiel de la couche organique, outre la stabilité colloïdale, est de permettre la complexation des éléments pour l'imagerie médicale (ion d'intérêt, radionucléide) afin de pouvoir suivre les nanoparticulcs d'or IV par imagerie. [0017] Les nanoparticules d'or fonctionnelles IV peuvent encore être désignées par le sigle Au@L(M) dans lequel Au représente l'or, L(M) représente le chélateur macrocyclique (à savoir L) complexant l'ion d'intérêt et/ou le radionucléide (à savoir M). [0018] Le chélateur macrocyclique L peut également être désigné par ligand macrocyclique ou ligand. [0019] Des représentations schématiques des nanoparticules d'or fonctionnalisées sont données aux Figures la, lb et lc. [0020] On entend par polymère biodégradable au sens de l'invention, un polymère qui va se dégrader ou se résorber naturellement dans l'organisme d'un sujet. Le polymère biodégradable peut encore être dénommé polymère biorésorbable. La particule de polymère biodégradable ou biorésorbable pourra être désignée dans cc qui suit par particule de polymère a/, particule polymérique a/. [0021] Le polycation présentant une charge positive sur une large gamme de pH telle que ci- dessus définie pourra être désigné dans cc qui suit par polycation c/. Ledit polycation c/ se trouvera toujours à proximité des nanoparticules d'or IV puisqu'il est en interaction électrostatique avec ces dernières. Ainsi le polycation c/ peut être encapsulé dans la particule de polymère a/ et/ou adsorbé à la surface de la particule de polymère a/. [0022] La structure particulaire objet de l'invention est encore caractérisée en ce qu'elle comprend un tensioactif adsorbé à la surface de la particule de polymère a/. Ledit tensioactif, lorsqu'il est présent, est donc toujours présent à la surface de la particule de polymère a/ et n'est jamais encapsulé au sein de cette dernière. La présence du tensioactif est fonction de la nature du polymère biodégradable de la nanoparticule. Le tensioactif de l'invention est notamment l'alcool polyvinylique (PVA) et/ou un poloxamère, et est de préférence le PVA. A titre d'exemples de poloxamère on pourra citer ceux commercialisés sous la dénomination Pluronic F-127 (Poloxamer 407), P85, L64. [0023] Des représentations schématiques de structures particulaires de l'invention avec le tensioactif sont données aux Figures 2a, 2b et 2c. [0024] Selon un autre aspect de l'invention, la structure particulaire comprend en outre au moins un principe actif encapsulé dans la particule de polymère a/, ledit principe actif étant de préférence un agent chimiothérapeutique et/ou un fluorophore. [0025] A titre d'exemple d'agent chimiothérapeutique, on pourra citer le témozolomide, le paclitaxel, le docetaxel et l'étoposide. [0026] A titre d'exemple de fluorophore on pourra citer le vert d'indocyanine (qui est utilisé 6 en clinique pour l'imagerie) ou d'autre fluorophores tels que la cyaninc 5, la cyaninc 7 ou le Dil (nom 1UPAC : « (2Z)-2-[(E)-3-(3,3-dimethyl-l-octadecylindol- -ium-2-yl)prop-2-enyl idenc1-3,3-di m ethyl- -octadecylindole; perchlorate »). [0027] Ainsi selon l'invention, la particule de polymère a/ permet avantageusement la co- encapsulation de nanoparticules d'or IV fonctionnelles et d'au moins un principe actif [0028] Des représentations schématiques de structures particulaires de l'invention avec le principe actif sont données aux Figures 3a, 3h et 3c. [0029] Selon l'invention, les chélateurs macrocycliques tels que mentionnés ci-dessus, qui recouvrent les nanoparticules d'or, comportent chacun : - une fonction d'ancrage qui comprend au moins un atome de soufre permettant d'accrocher le chélateur macrocycliquc à la nanoparticulc d'or, et qui comprend de préférence deux atomes de soufre formant une liaison disulfure endocyclique, - au moins un site de complexation d'ions d'intérêt et/ou de radionucléides pour l'imagerie médicale, ledit site de complexation comprenant au moins une fonction acide carboxylique et/ou une fonction amine, un bras espaccur situé entre la fonction d'ancrage et le ou les sites de complexation, - éventuellement un site de fonctionnalisation permettant le greffage du chélateur avec un agent de effilage vers des cellules cancéreuses. [0030] L'accroche entre au moins un atome de soufre de la fonction d'ancrage et la nana- particule d'or désigne plus particulièrement une liaison iono covalente, qui est une liaison intermédiaire entre une liaison covalente et une liaison ionique. [0031] Le chélateur macrocyclique recouvrant les particules d'or est plus particulièrement caractérisé en ce que : - la fonction d'ancrage est un radical choisi dans le groupe comprenant : , *-N-(CH2-CH2-SH)2, *-C(=0)-(Cf12),,-SH avec n étant un entier allant de 2 à 5 et leurs mélanges ; - le bras espaceur est un radical choisi dans le groupe comprenant : *-(CH2)2-CO-NH-(CH2)2-NH-* , *-NH-(CH,-CH,-0),,,-CEL-CH2-NH-* avec m un entier égal à 0, 4 ou 11, et leurs mélanges - le site de fonctionnalisation, s'il est présent, est un radical, provenant d'un acide aminé, choisi dans le groupe comprenant : *-NH-CH((CH2)4-NH2)-CO-*, *-NH-CH(CH2-0H)-00-*, *-NH-CH(CH-OH-CM-CO-*, *-NH-CH(CH2-C(H.4-0H)-00-*, *-NH-CH((CH2)n-NH-*)-CO-* avec n allant de 2 à 5, et leurs mélanges. A titre d'exemple d'acide aminé duquel provient le site de fonctionnalisation on peut 7 citer la lysine, la serine, la thréonine, la tyrosine. [0032] Selon un mode de réalisation de l'invention, le chélateur macrocycl igue est choisi dans le groupe comprenant : TADOTAGA, TANODAGA, TADFO, TA[DOTAGA-lys-NHA, TA[NODAGA-lys-NH2], TA[DOTAGA-lys-NODAGA] et leurs mélanges. Les significations de ces abréviations sont décrites ci-après. DOTAGA : « 1,4,7,10-tetraazacyclododecan-1-glutaric acid-4,7,10-triacetic acid ». NODAGA : « 1,4,7-triazacyclononanc-1-glutaric acid-4,7-diacctic acid ». DFO : « Deferroxamine ». TADOTAGA désigne le dérivé du DOTAGA avec l'ajout d'une fonction acide thioctique (TA). TANODAGA désigne le dérivé du NODAGA avec l'ajout d'une fonction acide thioctique (TA). TADFO désigne le dérivé du DFO avec l'ajout d'une fonction acide thioctique (TA). TA[DOTAGA-lys-NH,] désigne le dérivé du TADOTAGA avec l'ajout d'une fonction amine via la lysine. TA[NODAGA-lys-NH2] désigne le dérivé du TANODAGA avec l'ajout d'une fonction amine via la lysine. TA[DOTAGA-lys-NODAGA] désigne un composé comprenant un motif DOTAGA et un motif NODAGA liés entres eux par la lysine avec l'ajout de la fonction acide thioctique (TA). [0033] La couche organique entourant le coeur d'or, constituée de chélateurs macro- cycliques, peut être une couche « mixte » ce qui signifie qu'elle est constituée d'un mélange de chélateurs macrocycliques. [0034] A titre d'exemples de mélange on pourra citer [(TADOTAGA) (TANODAGA)I, qui désigne un mélange de TADOTAGA et de TANODAGA, [(TADOTAGA) (TADFO)], qui désigne un mélange de TADOTAGA et de TADFO. [0035] Selon un autre mode de réalisation de l'invention : - l'ion d'intérêt pour l'imagerie médicale, et plus particulièrement pour l'imagerie par résonance magnétique (IRM), est choisi dans le groupe comprenant Gd3+, Ho3+, Dy3+ et leurs mélanges ; - le radionucléide pour l'imagerie médicale, et plus particulièrement pour l'imagerie nucléaire (TEMP ou TEP), est choisi dans le groupe comprenant 64Cu, "Zr, ''Ga, "'In et leurs mélanges. L'imagerie par résonance magnétique (IRM) est une technique d'imagerie qui permet une visualisation tridimensionnelle des tissus biologiques en se basant sur le principe de résonance magnétique nucléaire (RMN). L'IRM exploite les propriétés magnétiques des protons de l'eau (constituant majeur des tissus biologiques, environ 80%) qui 8 dépendent de l'environnement et donc du tissu. Les techniques d'imagerie nucléaire nécessitent l'injection de radionucléides pour réaliser une imagerie fonctionnelle de l'organisme. Deux techniques peuvent être distinguées : la tomographie par émission monophotoniquc (TEMP) qui utilise des émetteurs de photons y et la tomographie par émission de positons (TEP) qui repose sur l'usage d'émetteurs de positons rit [0036] La TEMP et la TEP présentent l'avantage de posséder une sensibilité très importante et de pouvoir réaliser une imagerie fonctionnelle. Les nanoparticules d'or IV fonctionnelles, représentées par Au@L(M), peuvent donc être suivies par 1RM (lorsque M est un ion d'intérêt), TEMP ou TEP (lorsque M est un radionucléide) et par imagerie X (grâce à l'or). [0037] Le symbole @ désigne l'accroche ou encore la liaison iono covalente entre la fonction d'ancrage du chélateur rnacrocyclique L et la nanoparticule d'or. [0038] La structure particulairc de l'invention est encore caractérisée en ce que le polycation est choisi dans le groupe comprenant la polyéthylèneimine (PEI), la polylysine, la polyarginine, la polyamidoaminc (PANAM), un poly((i-amino ester), le chitosanc et leurs mélanges, et est de préférence la polyéthylèneimine. A titre d'exemple plus particulier on citera la polyéthylèneimine branchée (par opposition à linéaire). Le terme polycation est utilisé car chacun des composés ci-dessus décrit comprend des groupements amines pouvant être chargés ou non par protonation selon le pH. Comme déjà indiqué, le polycation utilisé dans le cadre de l'invention présente une charge positive sur une large gamme de pH, à savoir une gamme de pH allant de 5 à 11. [0039] Selon un autre aspect, le polymère biodégradable de la particule est choisi dans le groupe comprenant l'acide poly(lactique-co-glycolique) (PLGA), l'acide poly(lactique) (PLA), l'acide poly(glycolique) (PGA), la polycaprolactone (PCL), un polyanhydride, les copolymères de chacun desdits polymères avec le polyéthylèneglycol (PEG) et leurs mélanges, et est de préférence PLGA ou le copolymère (PLGA-PEG). Le PLGA est un hétéro copolymère d'acide lactique et d'acide glycolique obtenu par réaction de copolymérisation. Les monomères sont liés par des liaisons ester et il en résulte un polyester aliphatique linéaire comprenant x unités d'acide lactique et y unités d'acide glycolique. Ainsi, PLGA 75/25 identifie un copolymère dont la composition est de 75% d'acide lactique et 25% d'acide glycolique avec une masse moléculaire comprise entre 7000 et 17000 g/mole. Le PLGA 50/50 est plus particulièrement préféré. Le PLGA est utilisé dans la libération de médicaments en raison de son excellente biocompatibilité et biodégradabilité en acide lactique et acide glycolique, qui sont deux 9 monomères naturellement produits par voies métaboliques. A titre indicatif, lorsque le polymère biodégradable est le copolymère (PLGA-PEG), la structure particulaire de l'invention ne comprend pas de tensioactif. [0040] A titre indicatif, les formules développées des chélateurs macrocycliques, des po- lycations et des polymères biodégradables sont données à la Figure 4. [0041] Selon encore un autre aspect de la structure particulairc dc le chélateur macrocylique présent à la surface des nanoparticulcs d'or est lié à un agent de ciblage actif des intégrines rivrim surexprimées sur les néovaisseaux des tumeurs, ledit agent de ciblage étant de préférence le peptide RGD cyclique. [0042] L'ajout d'un agent de ciblagc permet de réaliser un ciblagc actif, en plus du ciblagc passif. L'affinité de la biomolécule avec les récepteurs surexprimés au niveau dc la tumeur ou des néovaisseaux de la tumeur (cas du RGD) permettra ainsi une rétention plus longue des nanoparticulcs d'or dans la zone ciblée. [0043] La structure particulairc est encore caractérisée en ce que : - -le diamètre hydrodynamique de la particule de polymère a/ est de 50 à 200 nm, de préférence de 70 à 160 nm ; - le diamètre hydrodynamique des nanoparticulcs d'or b/ est de 3 à 15 nm, de préférence de 6 à 10 nm. [0044] Le diamètre hydrodynamique d'une particule prend en compte le diamètre de la particule et de sa couche dite « d'hydratation ». [0045] Dans le cas présent, le diamètre hydrodynamique de la particule de polymère a/ est le diamètre de la particule de polymère a/ à la surface de laquelle sont adsorbées les nanoparticules d'or b/ et/ou le tensioactif. Autrement dit, le diamètre de la particule polymérique a/ avec sa couche formée par les nanoparticules d'or b/ et/ou le tensioactif constitue le diamètre hydrodynamique de la particule polymérique a/. Le diamètre de la structure particulaire est donc égal au diamètre hydrodynamique de la particule polymérique a/. Le diamètre hydrodynamique des nanoparticules d'or b/ désigne le diamètre des nanoparticules d'or recouvertes à leur surface des chélateurs macrocycliques complexant au moins un ion d'intérêt et/ou un radionucléide. [0046] Selon un mode de réalisation de l'invention, la structure particulaire est plus particu- lièrement caractérisée en ce que les nanoparticules d'or b/ et éventuellement le principe actif sont encapsulés dans la particule de polymère at lesdites nanoparticules d'or b/ pouvant en outre être éventuellement adsorbées à la surface de la particule de polymère a/. [0047] L'invention a encore pour objet un procédé de préparation d'une structure par- ticulaire telle que définie ci-dessus (à savoir dans laquelle les nanoparticules d'or b/ (et éventuellement le principe actif) sont encapsulés dans la particule de polymère a/ et éventuellement adsorbées à la surface de la particule de polymère a/). Ce procédé peut être effectué selon l'une ou l'autre des deux méthodes décrites ci-dessous, et pourra être appelé « procédé d'encapsulation ». [0048] Méthode 1 Selon un mode de réalisation, le procédé de l'invention est caractérisé en ce qu'il comprend les étapes suivantes : - mise en contact d'une suspension aqueuse de nanoparticules d'or IV, avec une solution aqueuse de polycation, afin d'obtenir un assemblage de nanoparticulcs d'or b/ et de polycation ; - mise en contact de l'assemblage de nanoparticulcs d'or b/ et de polycation tel que défini à l'étape précédente avec un mélange de polymère biodégradable et de solvant organique miscible à l'eau, ledit solvant organique étant éventuellement préalablement mélangé avec au moins un principe actif, afin d'obtenir un mélange de nanoparticulcs d'or IV, de polycation, de polymère biodégradable et éventuellement de principe actif, - mise en contact du mélange de nanoparticulcs d'or IV, de polycation, de polymère et éventuellement de principe actif tel que défini à l'étape précédente, avec de l'eau, éventuellement additionnée d'un tensioactif, afin de faire précipiter sous forme de particules le polymère autour des nanoparticules d'or IV et éventuellement du principe actif, le rendement d'encapsulation des nanoparticules d'or b/ et éventuellement du principe actif, dans les particules de polymère a/ est d'au moins 75%, de préférence d'au moins 90%, et plus préférentiellement encore d'au moins 95%. [0049] Méthode 2 Selon un autre mode de réalisation, le procédé de l'invention est caractérisé en ce qu'il comprend les étapes suivantes : - mise en contact d'une solution aqueuse de polycation avec un mélange de polymère biodégradable et de solvant organique miscible à l'eau, ledit solvant organique étant éventuellement préalablement mélangé avec au moins un principe actif, - mise en contact de l'assemblage de polycation avec le mélange de polymère biodégradable et de solvant organique tel que défini à l'étape précédente avec la suspension aqueuse de nanoparticules d'or b/ afin d'obtenir un mélange de nanoparticules d'or b/, de polycation, de polymère biodégradable et éventuellement de principe actif, - mise en contact du mélange de nanoparticules d'or b/, de polycation, de polymère et éventuellement de principe actif tel que défini à l'étape précédente, avec de l'eau, éventuellement additionnée d'un tensioactif, afin de faire précipiter sous forme de particules le polymère biodégradable autour des nanoparticules d'or b/ et éventuellement du principe actif, 11 le rendement d'encapsulation des nanoparticules d'or b/ et éventuellement du principe actif, dans les particules de polymère a/ est d'au moins 75%, de préférence d'au moins 90%, et plus préférentiellement encore d'au moins 95%. [0050] Comme déjà indiqué, le principe actif peut être un fluorophorc et/ou un agent chi- miothérapeutique. [0051] Le rendement d'encapsulation des nanoparticulcs d'or désigne la masse d'or en- capsulée (masse d'or finale) par rapport à la niasse d'or utilisée. La masse d'or finale est identique à la masse d'or utilisée si le rendement d'encapsulation est de 100%. [0052] De même, le rendement d'encapsulation du principe actif désigne la masse de principe actif cncapsulée par rapport à la masse de principe actif utilisée. [0053] Concernant le polymère biodégradable, la masse de polymère finale est identique à la niasse de polymère utilisée si le rendement de fabrication est de 100%. [0054] Le taux d'encapsulation (encore dénommé taux de charge) des nanoparticules d'or désigne la masse d'or finale par rapport à la masse de polymère finale. [0055] Le taux d'encapsulation du principe actif désigne la niasse de principe actif finale par rapport à la masse de polymère finale. [0056] Ce sont des masses effectives que l'on mesure après formulation. [0057] A titre indicatif, le taux d'encapsulation des nanoparticules d'or est de 1 à 4 %, de préférence de 1 à 3%, et plus préférentiellement encore d'environ 1,4%. [0058] Le taux d'encapsulation du principe actif est de 0,5 à 5%, de préférence de 1 à 3%, et plus préférentiellement encore d'environ 2 %. [0059] Le procédé de préparation de l'invention ci-dessus décrit (procédé d'encapsulation) permet avantageusement un rendement d'encapsulation de plus de 75%, de préférence d'au moins 90%, et plus préférentiellement encore d'au moins 95%, tandis que sans utilisation du polycation, le rendement d'encapsulation, tout comme le taux d'encapsulation, sont nuls. [0060] L'utilisation du polycation tel que ci-dessus défini dans le procédé de l'invention permet avantageusement d'obtenir des forts rendements d'encapsulation, à savoir proche de 100%, voire égal à 100%, ce qui présente notamment un fort intérêt en termes de coût et de temps. [0061] Selon un autre mode de réalisation de l'invention la structure particulaire est plus particulièrement caractérisée en ce que les nanoparticules d'or b/ sont adsorbées à la surface de la particule de polymère a/, et le principe actif, s'il est présent, est encapsulé dans la particule de polymère. [0062] Dans ce cas de figure, la particule de polymère a/ est une particule « remplie » de polymère a/ au sein de laquelle se trouve encore éventuellement un principe actif. [0063] L'invention a encore pour objet un procédé de préparation d'une structure par- ticulaire telle que définie ci-dessus (à savoir dans laquelle les nanoparticules d'or b/ 12 sont adsorbées à la surface de la particule de polymère a/ et le principe actif, s'il est présent, est encapsulé dans la particule de polymère a/). Ce procédé pourra encore être dénommé « procédé d'adsorption », et est caractérisé en ce qu'il comprend les étapes suivantes : - mise en contact d'un mélange de polymère biodégradable et de solvant organique miscible à l'eau, ledit solvant organique étant éventuellement préalablement mélangé avec au moins un principe actif, avec de l'eau, éventuellement additionnée d'un tensioactif, afin de faire précipiter le polymère biodégradable sous forme de particules à la surface desquelles est adsorbé le tensioactif s'il est présent, - mise en contact des particules de polymère a/ telles que définies à l'étape précédente avec une solution aqueuse d'un polycation, afin d'obtenir des particules de polymère a/ à la surface desquelles est adsorbé le polycation, lesdites particules de polymère biodégradable cncapsulant en outre le principe actif s'il est présent, - mise en contact des particules de polymère a/ à la surface desquelles est adsorbé le polycation telles que définies à l'étape précédente avec une suspension aqueuse de nanoparticulcs d'or IV, afin de conduire à l'adsorption des nanoparticulcs d'or h/ à la surface des particules de polymère a/, le rendement d'adsorption des nanoparticulcs d'or b/ à la surface de la particule de polymère a/ est de 30 à 70 %, de préférence de 40 à 60 %. [0064] Sans l'utilisation de polycation, le rendement d'adsorption serait nul. [0065] Le procédé de l'invention concerne aussi bien le procédé d'encapsulation selon l'une des deux méthodes ci-dessus décrite que le procédé d'adsorption ci-dessus décrit, la caractéristique commune et originale de ces procédés étant l'utilisation d'un polycation. [0066] Des représentations schématiques des procédés de préparation de l'invention sont données à la Figure 5a (procédé d'encapsulation) et la Figure 5b (procédé d'adsorption). [0067] Selon un mode de réalisation avantageux du procédé de préparation de l'invention : - la solution aqueuse de nanoparticules d'or b/ est à une concentration de 8 à 12 grammes de nanoparticules d'or par litre d'eau, - la solution aqueuse de polycation est à une concentration de 30 à 70 grammes de polycation par litre d'eau, - le mélange de polymère biodégradable avec le solvant organique miscible à l'eau, est à une concentration de 10 à 20 grammes de polymère par litre de solvant, ledit solvant organique est choisi dans le groupe comprenant le diméthylsulfoxyde (DMSO), le diméthylformamide (DMF) et la N-méthyl-pyrrolidone, - la quantité de principe actif, s'il est présent, dans le solvant organique est à une concentration de 0,15 à 0,75 grammes de principe actif par litre de solvant, 13 - la quantité de tensioactif, s'il est présent, dans l'eau est de 5 à 10 grammes de tensioactif par litre d'eau. [0068] Ces différentes concentrations ou quantités sont valables aussi bien pour le procédé d'encapsulation que d'adsorption. [0069] Comme déjà indiqué, la présence ou non du tensioactif dépend de la nature du polymère biodégradable utilisé. Ainsi lorsque le polymère biodégradable est du PEG ou un copolymère (PLGA-PEG), il n'est alors pas nécessaire de recourir à un tensioactif. Lorsque le polymère biodégradable est du PLGA, la présence du tensioactif est alors nécessaire. Le tensioactif sera par exemple l'alcool polyvinylique (PVA). [0070] Selon un autre mode de réalisation avantageux du procédé de préparation de l'invention, le ratio polycation/or, à savoir le ratio « solution aqueuse de polycation/ suspension aqueuse de nanoparticules d'or IV » varie de 4 à 8, et est de préférence de 5. [0071] Selon encore un autre mode de réalisation avantageux du procédé de préparation de l'invention, et plus particulièrement du procédé d'encapsulation, le pH de la solution aqueuse de polycation varie de 9 à 11, et est de préférence de 10,8. [0072] Le pH de la solution de polycation influe sur la taille de la particule de polymère obtenue. Un pH de 10,8 permet d'obtenir des particules de polymère a/ de diamètre hydrodynamique d'environ 150 nm. [0073] Le procédé de préparation original de l'invention, qui consiste à utiliser un po- lycation, conduit à l'obtention de structures particulaires qui présentent une taille monodisperse et modulable selon le ratio polycation/or et selon le pH de la solution aqueuse de polycation. [0074] A titre indicatif, l'indice de polydispersité des structures particulaires doit être inférieur à 0,25. Les structures particulaires de l'invention présentent un indice de polydispersité d'environ 0,16. [0075] L'indice de polydispersité représente la distribution de taille d'une population de particules. Plus l'indice est bas, plus l'échantillon est monodisperse (taille homogène). Les méthodes classiques, qui n'utilisent pas de polycation, mènent à l'obtention de particules polydisperses et/ou généralement de taille importante (de l'ordre du micromètre) et qui comprennent un rendement d'encapsulation faible. Outre l'obtention de particules de l'ordre du nanomètre et qui présentent une taille homogène, le procédé de préparation de l'invention est également intéressant en ce qu'il est fortement reproductible, aussi bien pour le taux de charge (taux d'encapsulation) obtenu que la taille des particules obtenues. Le procédé de l'invention est encore avantageux en ce qu'il permet d'encapsuler des nanoparticules d'or b/, à savoir des nanoparticules d'or déjà fonctionnalisées, qui possèdent notamment les propriétés d'agent de contraste requises pour l'IRM, et éventuellement un principe actif, avec un rendement d'encapsulation proche de 100%, voire 14 de 100%. [0076] Le principal domaine d'application des structures particulaires de l'invention est l'imagerie couplée au traitement de tumeurs par radiothérapie. Les particules de polymère biodégradable a/, comme par exemple les particules de PLGA, vont jouer le rôle de transporteur, et les nanoparticules d'or b/ cncapsulées et/ ou adsorbées vont jouer le rôle d'agent de contraste et d'agent radiosensibilisant. L'intérêt premier de l'encapsulation (ou l'adsorption) des nanoparticules d'or IV dans les (à la surface des) particules polymériques a/ est d'augmenter le temps de demi-vie plasmatique des nanoparticulcs d'or IV afin d'améliorer leur accumulation tumorale et de mieux exploiter leur potentiel radiosensibilisant. A titre indicatif, le temps de demi-vie plasmatique des particules de PLGA est de 15 jours. Les nanoparticulcs d'or b/ ainsi encapsulées et/ou adsorbées circulent plus longtemps dans le sang et ont la possibilité de s'accumuler en plus grande quantité dans la tumeur. L'accumulation tumorale améliorée des nanoparticules d'or permet d'accroître l'effet synergique avec la radiothérapie. De plus, une fois les particules polymériques dégradées, les nanoparticules d'or fonctionnalisées IV retournent dans la circulation sanguine et pourront s'éliminer rapidement par voie rénale. [0077] Par ailleurs le rôle des particules polymériques biorésorbables a/ ne se limite pas au transport des nanoparticulcs d'or fonctionnalisées radiosensibilisantes. En effet, les particules polymériques a/ permettent, outre l'encapsulation des nanoparticulcs d'or b/, l'encapsulation d'au moins un principe actif tel qu'un agent chimiothérapeutique et/ou un fluorophore. [0078] Cette co-encapsulation confère aux structures particulaires de l'invention des propriétés thérapeutiques extrêmement intéressantes, puisque les structures particulaires de l'invention permettent de combiner radiothérapie guidée par imagerie et chimiothérapie et ainsi améliorer le traitement de tumeurs. [0079] Les structures particulaires de l'invention permettent avantageusement de réaliser de la radiothérapie afin d'améliorer l'effet de la thérapie tout en réduisant les effets secondaires, notamment dans le cas de traitement de tumeurs. [0080] L'invention a encore pour objet une composition pharmaceutique renfermant une quantité thérapeutiquement efficace d'au moins une structure particulaire telle que ci-dessus définie. La quantité des structures particulaires pourra varier selon les applications envisagées, l'âge et le poids du malade. [0081] Les structures particulaires ou la composition pharmaceutique de l'invention pourront se présenter sous une forme appropriée pour une administration par voie intraveineuse. A titre d'exemples on pourra citer les suspensions injectables. [0082] La présente invention a également pour objet une structure particulaire telle que ci- dessus définie, pour une utilisation dans le traitement de tumeurs solides cancéreuses. [0083] L'invention concerne également une méthode de traitement thérapeutique de tumeurs solides cancéreuses comprenant l'administration chez un sujet d'une quantité thérapeutiquement efficace d'au moins une structure particulairc ou d'une composition telle que ci-dessus définie. [0084] La présente invention a encore pour objet une structure particulairc pour une uti- lisation telle que ci-dessus définie, par radiothérapie ou chimiothérapie, et plus particulièrement par radiothérapie guidée par imagerie. [0085] L'invention concerne également unc méthode de traitement thérapeutique par radio- thérapie ou chimiothérapie, et plus particulièrement par radiothérapie guidée par imagerie, comprenant l'administration chez un sujet d'une quantité thérapeutiquement efficace d'au moins une structure particulaire ou d'une composition telle que ci-dessus définie. Brève description des dessins [0086] D'autres caractéristiques, détails et avantages apparaîtront à la lecture de la des- cription détaillée ci-après, et à l'analyse des dessins annexés. Fig. la 100871 Ifig.lai est une représentation schématique des nanoparticules d'or fonctionnai isées b/ dans lesquelles les chélateurs macrocycliques sont complexés à des ions d'intérêt. Fig. lb 100881 I fie.lbl est une représentation schématique des nanoparticules d'or fonctionnalisées b/ dans lesquelles les chélateurs macrocycliques sont complexés à un radionucléide. Fig. le [0089] [fig.lc] est une représentation schématique des nanoparticules d'or fonctionnalisées b/ dans lesquelles les chélateurs macrocycliques sont complexés à des ions d'intérêt et un radionucléide. Fig. 2a [0090] [fig.2a] est une représentation schématique d'une structure particulaire de l'invention comprenant une particule de polymère biodégradable a/ dans laquelle 100% des nanoparticules d'or b/ sont encapsulées. Les nanoparticules d'or forment des interactions électrostatiques avec le polycation. Fig. 2b [0091] [fig.2b] est unc représentation schématique d'une structure particulaire de l'invention comprenant des nanoparticules d'or b/ encapsulées dans la particule de polymère biodégradable a/ et adsorbées à la surface de la particule de polymère a/. Fig. 2c [0092] [fig.2c] est une représentation schématique d'une structure particulaire de l'invention 16 dans laquelle 100% des nanoparticules d'or b/ sont adsorbées à la surface de la particule de polymère a/. Un tensioactif, adsorbé à la surface de la particule de polymère a/, est représenté clans chacune des Figures 2a, 2b et 2c. La présence de ce dernier est cependant optionnelle, et chacune de ces figures pourrait également être représentée sans le tensioactif. Le polycation n'est pas représenté avec sa charge positive dans chacune des structures particulaires de l'invention afin de ne pas encombrer chacune des Figures 2a, 2b et 2c. Fig. 3a [0093] [fig.3a] est une représentation schématique d'une structure particulairc de l'invention correspondant à celle de la Figure 2a niais qui comprend en outre un principe actif encapsulé dans la particule de polymère a/. Fig. 3b [0094] [fig.311] est une représentation schématique d'une structure particulairc de l'invention correspondant à celle de la Figure 2b niais qui comprend en outre un principe actif encapsulé dans la particule de polymère a/. Fig. 3c 100951 Ifig.3c I est une représentation schématique d'une structure particulaire de l'invention correspondant à celle de la Figure 2c niais qui comprend en outre un principe actif encapsulé dans la particule de polymère a/. 100961 Le principe actif est représenté par une étoile dans chacune des Figures 3a, 3h et 3c. Fig. 4a Ifi2.4a1 représente les formules développées des chélateurs macrocycl igues (L). Fig. 4b 100971 I fig.4h1 représente les formules développées des polycations. Fig. 4c 100981 Ifig.4c I représente les formules développées des polymères biodégradables. Fig. Sa [0099] [fig.5a] représente le procédé de préparation des structures particulaires de l'invention dans lesquelles les nanoparticules d'or b/ sont encapsulés dans la particule de polymère a/, quelques-unes des nanoparticules d'or b/ étant encore adsorbées à la surface de la particule de polymère a/ (procédé d'encapsulation selon la méthode 2). Fig. 5b [0100] [fig.5b] représente le procédé de préparation des structures particulaires de l'invention dans lesquelles les nanoparticules d'or b/ sont adsorbées à la surface de la particule de polymère a/(procédé d'adsorption). Dans l'éventualité de l'ajout d'un principe actif, ce dernier est mélangé avec le solvant organique et le polymère biodégradable, qu'il s'agisse du procédé 17 d'encapsulation ou du procédé d'adsorption. Dans ces figures « Np d'or » désigne les nanoparticules d'or. Fig. 6 101011 Ifig.61 représente un cliché réalisé par microscopie électronique à transmission d'une structure particulaire de l'invention dans laquelle on peut distinguer une particule de polymère a/ comprenant plusieurs nanoparticules d'or encapsulées et/ou adsorbées. Fig. 7 [0102] [fig.71 représente un graphique de cinétique sanguine montrant l'évolution de la dose d'or injectée (en pourcentage) par gramme de sang en fonction du temps, pour les nanoparticules d'or seules (désignées par « Np d'or »), les nanoparticules d'or en-capsulées dans des particules de PLGA (désignées par « NP3 ») ou dans des particules de PLGA-PEG (désignées par « NP3-PEG »). Description des modes de réalisation Exemples [0103] Préparation de structures particulaires selon l'invention dans laquelle : - le polymère biodégradable a/ est l'acide poly(lactique-co-glycolique) (PLGA) ou un conjugué acide poly(lactique-co-glycolique) et polyéthylèneglycol (PLGA-PEG), - le chélateur macrocyclique est TADOTAGA et l'ion d'intérêt est le gadolinium (Gd3+), - le polycation est la polyéthylèneimine (PEI). Le tensioactif est l'alcool polyvinylique (PVA) et le solvant organique miscible à l'eau est le diméthylsulfoxyde (DMSO). Les nanoparticules d'or b/, recouvertes à leur surface du chélateur TADOTAGA complexant l'ion gadolinium, sont représentées dans ce qui suit par : « Au@TADOTAGA(Gd) ». [0104] Matériel [0105] Plus particulièrement, le PLGA 50:50 (PM 7000-17000 Da) (commercialisé sous la dénomination Resomer® RG 502H) provient de chez Evonik Industries (Evonik Riihm GmbH) et le PLGA-PEG 50:50 (PLGA : PM 25000 Da, PEG : PM 5000 Da) provient de chez Sigma Aldrich (St Louis, États-Unis). L'acide chloroaurique (HAuC11.3H20), le borohydrure de sodium (NaBH4), le PVA (PM 30000-70000 Da), la polyéthylèneimine ramifiée (PEI) (PM 25000 Da), le chlorure de gadolinium (GdC13,6H20) et le diméthylsufioxyde (DMSO) proviennent de chez Sigma Aldrich (Saint Louis, États-Unis). Le ligand TADOTAGA provient de chez Chematech (Dijon, France). [0106] Synthèse des nanoparticules Au@TADOTAGA(Gd) [0107] La synthèse des nanoparticules d'or est adaptée du protocole mono-phase développé 18 par Brust et al (6). Les nanoparticules d'or sont obtenues par réduction du sel d'or (HAuC14.3H2O) avec NaBH4 en présence du ligand TADOTAGA. L'adsorption de TADOTAGA sur la surface des nanoparticules d'or permet de contrôler la taille et la stabilité colloïdale et permet l'immobilisation du gadolinium. Plus particulièrement, HAuC14.3WO (50 mg, 1,22x10-4 mol), dissous dans du méthanol (20 mL), est placé dans un ballon à fond rond de 250 mL. Le ligand TADOTAGA (86 mg, 1,22 x 10' mol) dans de l'eau (10 mL) est ajouté à la solution de sel doré sous agitation. Le mélange passe du jaune à l'orange. Après quelques minutes, du NaBH4 (48 mg, 12,7x10-4 mol) dissous dans de l'eau (3 mL) est ajouté au mélange sous agitation vigoureuse à la température ambiante. L'agitation est maintenue pendant 1 h. Ensuite, le mélange est dialysé à l'aide d'une membrane MWCO de 6000-8000 kDa. [0108] Pour obtenir la suspension finale Au@TADOTAGA(Gd) ([Au] = 51 mM, [Gd] = 5 mM) avant le procédé d'encapsulation dans les particules polymériques, la suspension d'or est concentrée et le gadolinium est piégé dans le chélateur TADOTAGA en agitant la suspension durant la nuit avec du GdC11,611,0 (370 pL à 135 mM pour une suspension Au@TADOTAGA(Gd) à 10 mL). La concentration en gadolinium de 5 mM garantit la stabilité de la suspension et un signal 1RM optimal. [0109] Synthèse des particules polymériques PLGA ou PLGA-PEG encapsulant Au@TADOTAGA(Gd) [0110] Le procédé de préparation des particules polymériques encapsulant les nanoparticules d'or b/ (Au@TADOTAGA(Gd)) est basé sur la méthode de nanoprécipitation par déplacement de solvant (13), avec l'originalité cependant d'utiliser le PEI. Les Inventeurs ont déterminé que la taille des particules polymériques est modulable en fonction du rapport PEI/or et du pH de la solution aqueuse de PEI. [0111] Les Inventeurs ont notamment pu déterminer au cours de leurs recherches qu'un ratio PEI/or de 5 et qu'un pH d'environ 10,8 était approprié pour obtenir des particules polymériques présentant un diamètre hydrodynamique d'environ 160 nm. En effet, une taille de 160 nm + 15 nm est avantageuse en ce qu'elle permet d'encapsuler une quantité satisfaisante de nanoparticules d'or b/ tout en permettant un rendement de fabrication satisfaisant. [0112] Une solution aqueuse de PEI (25 pL, 5% p/p) est mélangée avec 1 mL de solution de PLGA ou de solution de PLGA-PEG dans du DMSO à 15mg/mL et 18mg/mL respectivement. [0113] HC1 IN est préalablement ajouté dans la solution aqueuse de PEI afin d'obtenir un diamètre hydrodynamique des particules PLGA proche de 160 nm ± 15 nm. [0114] Afin de moduler le ratio PEI/or pour la préparation de différentes particules, seule la concentration du PEI est ajustée. Le même volume de HC1 est ajouté dans la solution que pour la préparation des particules PLGA de diamètre d'environ 160 nm, indé- 19 pendamment de la concentration de PET. [0115] Une suspension d'Au@TADOTAGA(Gd) (25 pL, 10 mg/mL (soit 51 mM)) est ajoutée à la solution précédente comprenant le PET et le PLGA. [0116] Ensuite, 4 mL de PVA dissous dans de l'eau à 0,75 % sont ajoutés graduellement au mélange, préalablement agité en vortex. [0117] Pour la préparation des particules de PLGA par adsorption des nanoparticules d'or, les particules de PLGA sont précédemment formées selon le même protocole que les particules de PLGA conventionnelles. [0118] Ensuite, une solution à 5% de PET (25 pL) est transférée dans la suspension de particules PLGA sous agitation. Après 5 minutes d'incubation, une suspension de Au@TADOTAGA(Gd) (25 pL, 10 mg/mL (soit 51 mM)) est finalement ajoutée aux particules de PLGA enrobées de PET. [0119] Les différentes préparations sont lavées trois fois par ultracentrifugation à 30 000 G pendant 1 h, à 4°C pour éliminer les nanoparticules d'or libres. Enfin, les préparations sont lyophilisées en utilisant du saccharose comme cryoprotectcur, sauf dans les lots utilisés pour estimer le rendement de production, le rendement d'encapsulation et le taux d'encapsulation. [0120] Ces paramètres sont estimés de la façon suivante : _ Quantité ae airésulea Ati©En Rende nt de production .I 0 Quantité de pritettétalittlisée n po -* (2)- apsxalation naparneitiaa et, e tas' an tin end ent dei Taux d encapsule:Ion Quantité de na puées Quantité ek.partinées ney,t` 'stip hilisé.z. 101211 Les différentes caractéristiques des particules obtenues d'après ce protocole en faisant varier le ratio PEI/Or sont décrites dans le tableau 1 ci-après : 'Tableau 11 [Tableaux 1] Formulatio n NP1 NP2 NP3 NP4 NP3 adsorbé NP3-PEG Ratio PEI/ Or 0 6 5 4 5 5 Diamètre hydrodyna mique (nm) 136±4 135±19 159±14 196±11 153±3 198±5 Index de polydispersi té 0.05±0.02 0.16±0.03 0.16±0.01 0.017±0.03 0.007±0.01 0.17±0.03 Rendement de 35±5 54±9 71±7 82±6 64±3 54±5 production Rendement d'encapsula tion 2±2 102±5 95±8 88±7 52±7 86±6 Taux 0.0±0.0 1.5±0.1 1.4±0.2 1.3±0.1 0.7±0.1 1.1±0.0 d'encapsula lion [0122] On obtient ainsi des particules présentant un diamètre hydrodynamique allant de 130 nm à 200 nm (la taille peut encore être diminuée en ajustant le ratio PEI/or) avec un taux d'encapsulation de 1,4 environ. La réduction de la taille entrainc inévitablement une réduction de rendement de production du fait du lavage par centrifugation. [0123] Les particules NP3 (ratio PEI/or de 5) sont sélectionnées pour les tests in vivo. Ces particules représentent un bon compromis entre taille et rendement de production. Le taux d'encapsulation est moitié moins important dans le cas du protocole d'adsorption (NP3 adsorbé) que celui d'encapsulation (NP3) ce qui indique bien l'encapsulation des nanoparticules d'or. La présence d'or est confirmée par imagerie par microscopie électronique à transmission (voir figure 6). [0124] La thérapie guidée par imagerie [0125] Les structures particulaires de l'invention sont des candidats prometteurs pour la thérapie guidée par imagerie si elles montrent un comportement adapté après injection intraveineuse : accumulation dans la zone à traiter, absence de nanoparticules dans les 21 tissus sains environnants, élimination rénale privilégiée (par rapport à la voie hépatobiliaire) et si le temps de demi-vie plasmatique est augmenté par rapport aux nanoparticules d'or. [0126] Ainsi, une étude de cinétique sanguine a été effectuée sur des rats en injectant 500 pL de la suspension NP3 (ou NP3-PEG) à 100 mg/mL en PLGA ou une quantité équivalente en or de nanoparticules d'or « seules » (NP d'or) par voie intraveineuse (veine pénienne) après anesthésie à r isofluranc. Un échantillon de sang a été prélevé au niveau de la queue à différents temps puis la quantité d'or présente dans les échantillons a été mesurée par spectroscopie d'absorption atomique. [0127] Les résultats obtenus sont représentés à la figure 7. [0128] Conclusion : [0129] L'encapsulation, qu'elle soit effectuée avec le PLGA ou le PLGA-PEG, augmente le temps de demi-vie plasmatique des nanoparticulcs d'or. Le procédé d'encapsulation de l'invention permet avantageusement l'encapsulation de nanoparticulcs d'or au sein de particules de taille réduite (entre 100 et 200 nm) avec un rendement proche de 100% tout en conservant un faible indice de polydispersité. La structure particulaire ainsi obtenue permet d'augmenter le temps de demi-vie plasmatique des nanoparticulcs d'or, et présente donc un potentiel important et prometteur pour améliorer l'effet thérapeutique desdites nanoparticules d'or. [0130] La présente invention ne se limite pas aux exemples décrits ci-avant, seulement à titre d'exemples, mais elle englobe toutes les variantes que pourra envisager l'homme de l'art dans le cadre de la protection recherchée. À toute fin utile, les éléments non-brevets suivants sont cités : (1) J.F. Hainfeld et al., Phys. Med. Biol., 49 (2004) N309-315 ; (2) Gautier Laurent et al, Nanoscale, 8( 2016) 12054-65 ; (3) A.M. Gobie et al, Nano Lett., 7 (2007) 1929-1934 ; (4) J.F. Hainfeld et al, Br. J. Radiol., 79 (2006) 248-253 ; (5) K.T. Butterworth et al, Nanoscale, 4 (2012) 4830-4838 ; (6) M. Brust et al, J. Chem. Soc. Chem, Commun., (1995) 0, 1655-1656 ; (7) P.C.S. John Turkevich, Discuss Faraday Soc, 11 (n.d.) 55-75 ; (8) Thèse de G. Laurent, Synthèse de nanoparticules multifonctionnelles pour la radiothérapie guidée par imagerie. Chimie organique. Université de Franche-Comté, 2014 ; (9) T. Butterworth et al., Nanoscale, 2012 ; 4, 4830-4838 ; (10) M. Yu et al., ACS nano, 2015, 9, 6655-6674 ; (11) Wang Y et al., Biomed Opt Express, 2016, 7, 4125-4138 ; (12) Luque-Michel et al., Nanoscale, 2016, 8, 6495-6506 ; (13) H. Fessi et al., International Journal of Phannaceutics, 1989, 55, R1-R4. 'n 23 REVENDICATIONS[Revendication 1] Structure particulairc caractérisée en ce qu'elle comprend : a/ une particule de polymère biodégradable. b/ des nanoparticules d'or recouvertes à leur surface de chélateurs macrocycliques complexant au moins un ion d'intérêt et/ou un radionucléide pour l'imagerie médicale, c/ un polycation présentant une charge positive sur une gamine de pH allant de 5 à Il, les nanoparticules d'or IV étant encapsulées dans la particule de polymère al et/ou adsorbées à la surface de la particule de polymère a/. [Revendication 2] Structure particulaire selon la revendication 1, caractérisée en ce qu'elle comprend un tensioactif adsorbé à la surface de la particule de polymère a/, ledit tensioactif étant de préférence l'alcool polyvinylique (PVA) et/ ou un poloxamère. [Revendication 3] Structure particulaire selon la revendication 1 ou 2, caractérisée en ce qu'elle comprend au moins un principe actif encapsulé dans la particule de polymère a/, ledit principe actif étant de préférence un agent chimiothérapeutique et/ou un fluorophore. [Revendication 4] Structure particulaire selon l'une quelconque des revendications 1 à 3, caractérisée en ce que les chélateurs macrocycliques qui recouvrent les nanoparticules d'or comportent chacun : - une fonction d'ancrage qui comprend au moins un atome de soufre permettant d'accrocher le chélateur macrocyclique à la nanoparticule d'or, et qui comprend de préférence deux atomes de soufre formant une liaison disulfure endocyclique, - au moins un site de complexation d'ions d'intérêt et/ou de radionucléides pour l'imagerie médicale, ledit site de complexation comprenant au moins une fonction acide carboxylique et/ou une fonction amine, - un bras espaceur situé entre la fonction (l'ancrage et le ou les sites de complexation, - éventuellement un site de fonctionnalisation permettant le greffage du chélateur avec un agent de ciblage vers des cellules cancéreuses. [Revendication 5] Structure particulaire selon la revendication 4, caractérisée en ce que : - la fonction d'ancrage du chélateur macrocyclique est un radical choisi dans le groupe comprenant : 24 *-N-(CH2-CH2-SH)2 -C(=0)-(CH2)n-SH avec n [Revendication 6] [Revendication 7] [Revendication 8] [Revendication 9] étant un entier allant de 2 à 5 et leurs mélanges ; - le bras cspaccur du chélateur macrocyclique est un radical choisi dans le groupe comprenant : *-(CH2)2-CO-NH-(CH2)2-NH-* , *-NH-(CH2-CH2-O)m-CH2-CH2-NH-* avec m un entier égal à 0, 4 ou 11, et leurs mélanges ; - le site de fonctionnalisation du chélateur macrocyclique, s'il est présent, est un radical, provenant d'un acide aminé, choisi dans le groupe comprenant : *-NH-CH((CH2)4-NH2)-00-*, *-NH-CH(CH2-0H)-00-*, *-NH-CH(CH-OH-CH3)-00-*, *-NH-CH(CH2-C6H4-0H)-00-*, *-NH-CH((CH2)n-NH-*)-00-* avec n allant de 2 à 5, et leurs mélanges. Structure particulairc selon l'une quelconque des revendications 1 à 5, caractérisée en ce que le chélateur macrocyclique est choisi dans le groupe comprenant : TADOTAGA, TANODAGA, TADFO, TA[DOTAGA-lys-NEH, TA[NODAGA-lys-NH2], TA[DOTAGA-lys-NODAGA] et leurs mélanges. Structure particulairc selon l'une quelconque des revendications 1 à 6, caractérisée en ce que : - l'ion d'intérêt pour l'imagerie médicale, et plus particulièrement l'imagerie à résonance magnétique (IRM), est choisi dans le groupe comprenant Gd3+, Ho3+, Dy3+ et leurs mélanges ; - le radionucléide pour l'imagerie médicale, et plus particulièrement l'imagerie nucléaire (TEMP ou TEP), est choisi dans le groupe comprenant "Cu, "Zr, 'gGa, "'In et leurs mélanges. Structure particulaire selon l'une quelconque des revendications 1 à 7, caractérisée en ce que le polycation est choisi dans le groupe comprenant la polyéthylèneimine (PEI), la polylysine, la polyarginine, la polyamidoamine (PANAM), un poly(13-amino ester), le chitosane et leurs mélanges, et est de préférence la polyéthylèneimine. Structure particulaire selon l'une quelconque des revendications 1 à 8, caractérisée en ce que le polymère biodégradable est choisi dans le groupe comprenant l'acide poly(lactique-co-glycolique) (PLGA), 25 [Revendication 10] [Revendication 11] [Revendication 12] [Revendication 13] [Revendication 14] l'acide poly(lactique) (PLA), l'acide poly(glycolique) (PGA), la polycaprolactone (PCL), un polyanhydride, les copolymères de chacun desdits polymères avec le polyéthylèneglycol (PEG) et leurs mélanges, et est de préférence l'acide poly(lactique-co-glycolique) ou le copolymère [Acide poly(lactique-co-glycolique) - Polyéthylèneglycol]. Structure particulairc selon l'une quelconque des revendications 1 à 9, caractérisée en ce les nanoparticules d'or h/ sont recouvertes à leur surface d'un chélateur macrocyclique lié à un agent de cihlage actif des intégrines avrim surexprimécs sur les néovaisseaux des tumeurs, ledit agent de ciblage étant de préférence le peptide RGD cyclique. Structure particulairc selon l'une quelconque des revendications 1 à 10, caractérisée en ce que : - le diamètre hydrodynamique de la particule de polymère a/ est de 50 à 200 nm, de préférence de 70 à 160 nm, - le diamètre hydrodynamique des nanoparticules d'or h/ est de 3 à 15 nm, de préférence de 6 à 10 nm. Structure particulairc selon l'une quelconque des revendications 1 à 11, caractérisée en ce que les nanoparticulcs d'or h/ et éventuellement le principe actif sont encapsulés dans la particule de polymère a/, lesdites nanoparticules d'or h/ pouvant en outre être éventuellement adsorbées à la surface de la particule de polymère al. Structure particulaire selon l'une quelconque des revendications 1 à 11, caractérisée en ce que les nanoparticules d'or b/ sont adsorbées à la surface de la particule de polymère a/, et le principe actif, s'il est présent, est encapsulé dans la particule de polymère a/. Procédé de préparation d'une structure particulaire selon l'une quelconque des revendications 1 à 12, caractérisé en ce qu'il comprend les étapes suivantes : - mise en contact d'une suspension aqueuse de nanoparticules d'or b/, avec une solution aqueuse de polycation, afin d'obtenir un assemblage de nanoparticules d'or b/ et de polycation ; - mise en contact de l'assemblage de nanoparticules d'or b/ et de polycation tel que défini à l'étape précédente avec un mélange de polymère biodégradable et de solvant organique miscible à l'eau, ledit solvant organique étant éventuellement préalablement mélangé avec un moins un principe actif, afin d'obtenir un mélange de nanoparticules d'or b/, de polycation, de polymère biodégradable et éventuellement de principe actif, 26 [Revendication 15] [Revendication 16] - mise en contact du mélange de nanoparticules d'or b/, de polycation, de polymère et éventuellement de principe actif tel que défini à l'étape précédente, avec de l'eau, éventuellement additionnée d'un tensioactif, afin de faire précipiter sous forme de particules le polymère a/ autour des nanoparticulcs d'or h/ et éventuellement du principe actif, le rendement d'encapsulation des nanoparticulcs d'or h/ et éventuellement du principe actif dans les particules de polymère a/ est d'au moins 75%, de préférence d'au moins 90%, et plus préférentiellement encore d'au moins 95%. Procédé de préparation d'une structure particulaire selon l'une quelconque des revendications 1 à 12, caractérisé en cc qu'il comprend les étapes suivantes : - mise en contact d'une solution aqueuse de polycation avec un mélange de polymère biodégradable et de solvant organique miscible à l'eau, ledit solvant organique étant éventuellement préalablement mélangé avec au moins un principe actif, - mise en contact de l'assemblage de polycation avec le mélange de polymère biodégradable et de solvant organique tel que défini à l'étape précédente avec la suspension aqueuse de nanoparticulcs d'or h/ afin d'obtenir un mélange de nanoparticules d'or IV, de polycation, de polymère biodégradable et éventuellement de principe actif, - mise en contact du mélange de nanoparticules d'or b/, de polycation, de polymère et éventuellement de principe actif tel que défini à l'étape précédente, avec de l'eau, éventuellement additionnée d'un tensioactif, afin de faire précipiter sous forme de particules le polymère biodégradable autour des nanoparticules d'or b/ et éventuellement du principe actif, le rendement d'encapsulation des nanoparticules d'or b/ et éventuellement du principe actif, dans les particules de polymère a/ est d'au moins 75%, de préférence d'au moins 90%, et plus préférentiellement encore d'au moins 95%. Procédé de préparation d'une structure particulaire selon l'une quelconque des revendications 1 à 11 ou 13, caractérisé en ce qu'il comprend les étapes suivantes : - mise en contact d'un mélange de polymère biodégradable et de solvant organique miscible à l'eau, ledit solvant organique étant éventuellement préalablement mélangé avec au moins un principe actif, avec de l'eau, éventuellement additionnée d'un tensioactif, afin de faire précipiter le 27 [Revendication 17] [Revendication 18] polymère biodégradable sous forme dc particules à la surface desquelles est adsorbé le tensioactif s'il est présent, - mise en contact des particules dc polymère a/ telles que définies à l'étape précédente avec une solution aqueuse d'un polycation, afin d'obtenir des particules de polymère a/ à la surface desquelles est adsorbé le polycation, lesdites particules de polymère biodégradable en-capsulant en outre le principe actif s'il est présent, - mise en contact des particules dc polymère a/ à la surface desquelles est adsorbé le polycation telles que définies à l'étape précédente avec une suspension aqueuse de nanoparticulcs d'or IV, afin de conduire à l'adsorption des nanoparticulcs d'or h/ à la surface des particules de polymère a/, le rendement d'adsorption des nanoparticules d'or IV à la surface de la particule de polymère a/ est de 30 à 70 %, de préférence de 40 à 60 %. Procédé dc préparation selon l'une quelconque des revendications 14, 15 ou 16, caractérisé en cc que : - la solution aqueuse de nanoparticules d'or IV est à une concentration de 8 à 12 grammes de nanoparticulcs d'or par litre d'eau, - la solution aqueuse de polycation est à une concentration de 30 à 70 grammes de polycation par litre d'eau, - le mélange de polymère biodégradable avec le solvant organique miscible à l'eau, est à une concentration de 10 à 20 grammes de polymère par litre de solvant, ledit solvant organique est choisi dans le groupe comprenant le diméthylsulfoxyde (DMSO), le diméthylformamide (DMF) et la N-méthyl-pyrrolidone, - la quantité de principe actif, s'il est présent, dans le solvant organique est à une concentration de 0,1 à 0,75 grammes de principe actif par litre de solvant, - la quantité de tensioactif, s'il est présent, dans l'eau est de 5 à 10 grammes de tensioactif par litre d'eau. Structure particulaire selon l'une quelconque des revendications 1 à 13, pour une utilisation dans le traitement de tumeurs solides cancéreuses.